FR 2457846 A1 19801226 FR 7913511 A 19790528 La présente invention concerne une composition durcissable à base de ciment tel qu'un ciment blanc, un ciment Portland, un ciment de laitier ou un ciment spécial. L'invention concerne plus particulièrement une composition durcissable du type comprenant un liant hydraulique à base de silicate et d'aluminate de calcium, de l'eau et une matière de charge. L'invention concerne, en outre, le matériau durci obtenu à partir de cette composition durcissable, ainsi qu'un objet solide composite obtenu par le dépôt d'une couche dudit matériau sur un support. On connaît des mortiers confectionnés avec de la chaux, du sable et un ciment du type contenant des silicates et aluminates de calcium. Ces mortiers,une fois durcis,donnent un matériau ayant tendance à se fendiller au cours du temps, de sorte que ce matériau se désagrège rapidement par l'effet du gel de l'eau pénétrant dans les interstices ainsi créés. De plus ces mortiers connus ont une mauvaise adhérence sur des supports tels que le bois, le métal ou les matières plastiques. Par ailleurs, ces matériaux connus ne se prêtent pas aux travaux fins. L'invention remédie à ces inconvénients et a notamment pour but de proposer une composition durcissable facile à mettre en oeuvre, n'ayant pas tendance à se fendiller, ayant une solidité et une dureté suffisantes ainsi qu'une bonne adhérence sur tout support. Ce but est atteint, conformément à l'invention, du fait que la matière de charge comprend de la poudre de cellulose, et ladite composition durcis sable comprend en outre de la chaux, du chlorure de calcium (C12Ca) et un latex. La chaux comprend de la chaux anhydre (CaO) et/ou de la chaux hydratée (Ca (OH)2 ). On entend par poudre de cellulose, un produit contenant plus de 50 % et, de préférence, plus de 65% de cellulose pure ; c'est un produit très différent de la farine de bois qui ne contient, au plus, que 35 % de cellulose. Cette poudre de cellulose, contrairement à la farine de bois, se mélange intimement à tous les autres constituants de la composition selon l'invention pour donner une pâte fine et onctueuse. Grâce à cette poudre de cellulose, le matériau sèche à coeur et de façon plus homogène, de sorte que l'on évite les fendillements obtenus avec les compositions connues. De plus le latex constitue une barrière hydrofuge empêchant l'humidité de pénétrer dans le matériau une fois durci. Avantageusement, la matière de charge contient,en outre, de la silice en poudre fine, le diamètre des grains étant au plus égal à 5O?m avec,de préférence,une teneur en poids comprise entre 30 % et 200 % du poids de poudre de cellulose; grâce à la présence de silice, l'on obtient un matériau dur et ignifuge malgré la présence de poudre de cellulose. Avantageusement, le diamètre moyen des grains de poudre de cellulose est au plus égal à 250ru. Cette finesse de grains de cellulose permet d'obtenir une plus grande finesse de moulage de la composition. Avantageusement, le latex est du type acrylique ou du type caoutchouc naturel ou synthétique. Avantageusement, la teneur du latex en poids d'extrait sec est comprise entre 10 et 50 % du poids de la poudre de cellulose à l'état sec. Ainsi, grâce au latex, le matériau obtenu est moins cassant tout en conservant sa dureté, et il est rendu non poreux, de manière à être complètement imper méable à l'humidité, ce qui rend ce matériau utilisable pour constituer des toits, des coques de bâteaux et autres objets devant être imperméables dans leur masse, à l'eau ou à d'autres liquides. Avantageusement, la teneur en poudre de cellulose en poids est comprise entre 5 et 1508 du poids du complexe chaux + ciment. Avantageusement, la matière de charge contient, en outre, du talc avec, de préférence, une teneur en poids comprise entre 10 et 250 % du poids de poudre de cellulose. L'invention concerne aussi un objet composite comprenant un support en plastique expansé, par exemple en polystyrène ou en polyuréthane expansé, recouvert par au moins une couche de matériau durci tel que défini plus haut. La poudre de cellulose facilite l'accrochage dudit matériau sur le plastique expansé constituant le support. Grâce à la présence de silice en poudre fine et en quantité suffisante,et de talc, la couche de matériau durci constitue une véritable coque dure et non cassante. Ceci rend cet objet composite particulièrement applicable à la constitution de panneaux isolants et/ou porteurs, de poutres, de panneaux moulés en formes diverses pour l'industrie du bâtiment, les travaux publics et les oeuvres d'art. D'autres caractéristiques et avantages de l'inven- tion seront mieux compris à la lecture de la description qui va suivre, de trois exemples de réalisation non limitatifs. Le tableau annexé donne, en poids, les pourcentages des différents constituants entrant dans la composition du mélange durcissable selon trois exemples de réalisation. Ce tableau donne également les sources ainsi que, le cas échéant, la référence commerciale de ces constituants. Les exemples 1, 2 et 3 conviennent pour la fabrication de panneaux isolants phoniques, thermiques et ignifuges, comme cela sera expliqué plus loin. L'exemple nO 2 donne un matériau plus léger pouvant en outre être utilisé pour la réparation de meubles. L'exemple nO 3 donne une composition utilisable pour la réparation ou a constitution de murs, d'escaliers ou de sols. Un procède de fabrication de panneaux isolants est le suivant On mélange les constituants dans les proportions indiquées sur le tableau pour l'exemple nO 1 ou l'exemple n0 2, afin d'obtenir une matière liquide ou pâteuse que l'on dépose en couche sur toutes les faces extérieures d'un panneau en polystyrène expansé. On applique sur cette couche une toile de fibres de verre ; on dépose alors sur cette toile une deuxieme couche d'une autre matière liquide ou pâteuse obtenue en mélangeant les constituants dans les proportions de l'exemple nO 3. Et on laisse sécher. TABLEAU (P a r t i e s e n P o i d s ) CaCl2 Latex Eau Ciment Chaux Silice Poudre de talc blanc en cellulose poudre Exemple n 1 7 (A) 1,9 (B) 44 18 (C) 5 (D) 14 (E) 7 (F) 3,1 Exemple n 2 11 (A) 4 (B) 41 11 (C) 2,6 (D) 13 (E) 13 (F) 4,4 Exemple n 3 5 (A) 1,3 (B) 31 26 (C) 6 (D) 19 (E) 10 (F) 1,7 A : Chlorure de calcium sous forme de paillettes commercialisé par SOLVAY B : Latex commercialisé par HOECHST sous la référence : "MOUVITON M 300" C : Référence commerciale : TELUR Ciment Blanc Portland Source : SOCIETE DES CIMENTS FRANCAIS D : Chaux référence : ST-ASTIER STA E : Silice référence : SIFRACO F : Source : Sté LIGNOFIBRE,route de Dôle, Arbois (Jura) Référence commerciale : LIGNOFIBRE T 80 REVENDICATIONS 1. Composition durcissable, du type contenant un liant hydraulique à l'état divisé à base de silicate et d'aluminate de calcium, tel que le ciment blanc, une matière de charge, et de l'eau, caractérisée en ce que la matière de charge contient de la poudre de cellulose et en ce que ladite composition durcissable comprend en outre un latex,de la chaux et du chlorure de calcium (C12Ca). 2. Composition selon la revendication 1, caracterisée en ce que la matière de charge contient en outre de la silice en poudre fine, le diamètre moyen des grains étant,de préférence,au plus égal à 50 M , avec,de préférence,une teneur en poids comprise entre 30% et 203% du poids de poudre de cellulose. 3. Composition selon l'une des revendications 1 et 2, caractérisée en ce que le diamètre moyen des grains de poudre de cellulose est au plus égal à 250 m. 4. Composition selon selon l'une des revendi cations 1 à.3, caractérisée en ce que le latex est du type acrylique ou du type caoutchouc naturel ou synthétique. 5. Composition selon l'une des revendications 1 à 4,caractérisée en ce que la teneur de latex en poids d'extrait sec est comprise entre 10% et 50% du poids de la poudre de cellulose à l'état sec. 6. Composition selon l'une des revendications 1 à 5, caractérisée en ce que la teneur en poudre de cellulose en poids est comprise entre 5 % et 150 % du complexe chaux + liant hydraulique. 7. Composition selon l'une des revendications 1 à 6, caractérisée en ce que la matière de charge con- tient en outre du talc,avec,de préference,une teneur en poids comprise entre 10 % et 250 % du poids de poudre de cellulose. 8. Matériau durci obtenu à partir de la compo sition durcissable selon l'une des revendications 1 à 7. 9. Objet; solide composite, caractérisé en cè qu'il comprend un support en plastique expansé recouvert, sur au moins une face, de matériau durci obtenu à partir de la composition selon l'une des revendications 1 à 7. 10. Application de l'objet selon la revendication 9 à la réalisation de panneaux isolants.